(57)【特許請求の範囲】
【請求項１】
樹脂からなる基板の表側に形成された無電解めっき層と該基板の裏側に形成された無電解めっき層とが電気的に絶縁されるように該基板の表側および裏側のそれぞれの表面の全面に無電解めっき層を形成する工程、
該基板の無電解めっき層上に電着塗膜を形成する工程、
該電着塗膜が該基板の表側にのみ表示部のパターンとして残るように該電着塗膜を選択的に除去する工程、
該電着塗膜の選択的な除去により露出した該基板の表側の該無電解めっき層の表面にのみ電解めっき層を形成する工程、
該電解めっき層が形成された基板の該電着塗膜を基板の表面から剥離する工程、および
該電着塗膜を剥離した後に露出する該無電解めっき層を除去する工程、
を包含する、部分めっきプラスチック成形体の製造方法。
【請求項２】
前記基板の無電解めっき層上に電着塗膜を形成する工程が、該電着塗膜として感光性の電着塗膜を形成する工程であり、
前記電着塗膜が前記基板の表側にのみ表示部のパターンとして残るように該電着塗膜を選択的に除去する工程が、該感光性の電着塗膜にマスクを配置して露光する工程を包含する、請求項１記載の部分めっきプラスチック成形体の製造方法。
【請求項３】
前記基板の無電解めっき層上に電着塗膜を形成する工程が、該電着塗膜として感光性の電着塗膜を形成する工程であり、
前記電着塗膜が前記基板の表側にのみ表示部のパターンとして残るように該電着塗膜を選択的に除去する工程が、該感光性の電着塗膜にレーザーを照射する工程を包含する、請求項１記載の部分めっきプラスチック成形体の製造方法。
【請求項４】
前記電着塗膜が、アクリル樹脂に感光性オリゴマーを付加させた水溶性樹脂を含む、請求項１記載の部分めっきプラスチック成形体の製造方法。
【請求項５】
前記電解めっき層が形成された基板の電着塗膜を基板の表面から剥離する工程が、該基板を有機酸、界面活性剤を含有する水系の剥離液に浸漬する工程、を包含する、請求項１記載の部分めっきプラスチック成形体の製造方法。
【請求項６】
前記表示部が、連続する線で囲まれた島部分を有する文字、数字または記号を表す、請求項１記載の部分めっきプラスチック成形体の製造方法。
【請求項７】
前記無電解めっき層を形成する工程の前に、基板の表面を粗化処理用エッチング液に浸漬することによりその基板表面を粗化処理する工程、および
該粗化処理した基板をキャタリスト液に浸漬することによりその粗化表面上にキャタリストプライマー層を設ける工程、をさらに包含する、請求項１記載の部分めっきプラスチック成形体の製造方法。
【請求項８】
前記プラスチック成形体が、押釦スイッチ用キートップである、請求項１記載の部分めっきプラスチック成形体の製造方法。
【請求項９】
樹脂からなる基板の表側に形成された無電解めっき層と該基板の裏側に形成された無電解めっき層とが電気的に絶縁されるように該基板の表側および裏側のそれぞれの表面の全面に無電解めっき層を形成する工程、
該基板の無電解めっき層上に電着塗膜を形成する工程、
該電着塗膜が該基板の表側にのみ表示部のパターンとして残るように該電着塗膜を選択的に除去する工程、
該電着塗膜の選択的な除去により露出した該基板の表側の該無電解めっき層の表面にのみ電解めっき層を形成する工程、および
該電解めっき層が形成された基板の該電着塗膜を基板の表面から剥離する工程、
を包含する部分めっきプラスチック成形体の製造方法。
【発明の詳細な説明】
【技術分野】
【０００１】
本発明は、携帯電話、パソコン、オーディオ等の電子機器、リモコン等の押釦スイッチに使用されるキートップ（ボタン）等、又は自動車の内装材等に使用されるプラスチック成形体に部分めっきを施して成る部分めっきプラスチック成形体及びその製造方法に関する。
【背景技術】
【０００２】
携帯電話、パソコン、オーディオ等の電子機器文字、数字、記号等（以下、まとめて表示部ともいう）を入力できるキートップ（ボタン）が付いているのが通例である。
【０００３】
これらのキートップに、図６に示すように、文字「あ」や数字「０」、「８」のように、連続する線で囲まれた島部８を有する表示部６を形成する場合には、表示部６の島部８が周囲から絶縁されていて通電できないために、電解めっきを島部に付着できないという問題があり、そのため表示部６の形状に制限があった。
【０００４】
そこで、表示部の島部を電解めっきするために、特開２００１−７３１５４号公報（特許文献１）には、無電解金属めっき性樹脂を用いてキートップベース成形材を成形し、それを粗化処理用エッチング液に浸漬して、外周面を粗化処理し、無電解キャタリスト液に浸漬して、粗面化外周上にキャタリストプライマー層を設け、その上に無電解Ｃｕめっき層を施し、更にその上に無電解Ｓｎめっき層を施し、該キートップベース成形材の表示部を指定の文字、数字、又は記号が表示できるように前記無電解Ｓｎめっき層を消失させると共に前記無電解Ｃｕめっき層が露出するようにレーザー加工し、該キートップベース成形材の表示部に露出したＣｕめっき層部分をエッチングし、該キートップベース成形材の表示部以外の外周部に無電解Ｎｉめっき層を施し、その上にＡｕめっき層を施す、部分めっきプラスチック成形体の製造方法が記載されている。
【０００５】
また、特開２００３−７７３５８号公報（特許文献２）には、樹脂製の基板に、色調、光沢、表面仕上げを含む加飾要素のうちの少なくとも一つが異なる複数のめっき層を積層して設け、各めっき層を視認可能に表出して成る文字・記号等の表示面を形成する押釦スイッチ用キートップの製造方法において、色調等の加飾要素とマスキングパターンが異なるめっき層の積層工程を複数回行ってキートップ本体に前記表示面を形成する押釦スイッチ用キートップの製造方法が記載されている。
【０００６】
しかし、特許文献１に記載の方法では、キートップベース成形材の表面をレーザー加工して、表示部を指定の文字等が表示できるように無電解Ｓｎめっき層を消失させると共に無電解Ｃｕめっき層を露出させ、次に、該キートップベース成形材の表示部に露出したＣｕめっき層部分をエッチングし、該キートップベース成形材の表示部以外の外周部に無電解Ｎｉめっき層を施し、その上にＡｕめっき層を施す方法であるため、工程数が多く生産性が低下するという欠点がある。
【０００７】
また、特許文献２に記載の方法では、マスキングパターンが異なるめっき層の積層工程を複数回行ってキートップ本体に表示面を形成する方法であるので、上記と同様に工程数が多く生産性が低下するという欠点がある。
【先行技術文献】
【特許文献】
【０００８】
【特許文献１】特開２００１−７３１５４号公報
【特許文献２】特開２００３−７７３５８号公報
【発明の概要】
【発明が解決しようとする課題】
【０００９】
本発明は上記課題を解決するためになされたもので、表示部の島部を電解めっきできる上に、生産性に優れた部分めっきプラスチック成形体及びその製造方法を提供することを目的とする。
【００１０】
本発明の他の目的は、表示部の厚み、強度が適宜設定でき、耐久性に優れ、手、指で触った場合でも、文字等が剥げ落ちるおそれもなく、しかも使用する金属の種類が限定されることのない部分めっきプラスチック成形体及びその製造方法を提供することにある。
【課題を解決するための手段】
【００１１】
前記課題を解決するため、本発明は以下を特徴とする。
（項目１）樹脂からなる基板の表面に無電解めっき層を形成する工程、
該基板の無電解めっき層上に電着塗膜を形成する工程、
該電着塗膜に表示部のパターンを形成する工程、
該表示部のパターンが形成された基板の表面に電解めっき層を形成する工程、および
該電解めっき層が形成された基板の該電着塗膜を基板表面から剥離する工程、
該電着塗膜を剥離した後に露出する該無電解めっき層を除去する工程、
を包含する部分めっきプラスチック成形体の製造方法。
（項目２）
前記電着塗膜に表示部のパターンを形成する工程が、電着塗膜として感光性の電着塗膜を形成する工程、および該感光性の電着塗膜にマスクを配置して露光する工程を包含する、項目１記載の部分めっきプラスチック成形体の製造方法。
（項目３）
前記電着塗膜に表示部のパターンを形成する工程が、電着塗膜にレーザーを照射する工程を包含する、項目１記載の部分めっきプラスチック成形体の製造方法。
（項目４）
前記電着塗膜が、アクリル樹脂に感光性オリゴマーを付加させた水溶性樹脂  を含む、項目１記載の部分めっきプラスチック成形体の製造方法。
（項目５）
前記電解めっき層が形成された基板の電着塗膜を基板表面から剥離する工程が、該基板を有機酸および界面活性剤を含む剥離液に浸漬する工程、を包含する、項目１記載の部分めっきプラスチック成形体の製造方法。
（項目６）
前記表示部が、連続する線で囲まれた島部分を有する文字、数字または記号である、項目１記載の部分めっきプラスチック成形体の製造方法。
（項目７）前記無電解めっき層を形成する工程の前に、さらに、樹脂からなる基板の表面を粗化処理用エッチング液に浸漬することによりその基板表面を粗化処理する工程、および
該粗化処理した基板をキャタリスト液に浸漬することによりその粗化表面上にキャタリストプライマー層を設ける工程、を包含する、項目１記載の部分めっきプラスチック成形体の製造方法。
（項目８）前記プラスチック成形体が、押釦スイッチ用キートップである、項目１記載の部分めっきプラスチック成形体の製造方法。
（項目９）樹脂からなる基板の表面に無電解めっき層を形成する工程、
該基板の無電解めっき層上に電着塗膜を形成する工程、
該電着塗膜に表示部のパターンを形成する工程、
該表示部のパターンが形成された基板の表面に電解めっき層を形成する工程、お
該電解めっき層が形成された基板の該電着塗膜を基板表面から剥離する工程、  を包含する部分めっきプラスチック成形体の製造方法。
（項目１０）樹脂からなる基板の表面に無電解めっき層が形成され、
該無電解めっき層の表面に電解めっき層が形成され、
該無電解めっき層および電解めっき層の一部が連続する線により切欠されて表示部が形成されている、部分めっきプラスチック成形体。
（項目１１）基板の表示部側がＡＢＳ樹脂にて成形され、基板の裏面側がＰＣにて成形され、
該基板の表面に無電解めっき層が形成され、
該無電解めっき層の表面に電解めっき層が形成され、
該無電解めっき層および電解めっき層の一部が連続する線により切欠されて表示部が形成されている、部分めっきプラスチック成形体。
（項目１２）前記プラスチック成形体が、押釦スイッチ用キートップである、項目１０又は１１記載の部分めっきプラスチック成形体。
【発明の効果】
【００１２】
本発明によれば、基板表面に無電解めっき層を形成した後、電着塗膜を形成し、この電着塗膜に文字などの表示部を形成し、該表示部が形成された基板表面に電解めっき層を形成した後、この電着塗膜を基板表面から剥離するので、無電解めっき層を電解めっき層を付着させるための下地層として使用することにより、表示部の中央に形成される島部を電解めっきできる上に、生産性にも優れている。
【００１３】
また、表示部を電解めっきできるので、表示部の厚みおよび強度を適宜設定でき、耐久性に優れ、手、指で触った場合でも表示部が剥げ落ちるおそれがない。しかも、電解めっきとして使用する金属の種類が限定されることもない。
【図面の簡単な説明】
【００１４】
【図１】本発明の部分めっきプラスチック成形体の製造工程を示す概略断面図である。
【図２】本発明の他の実施形態の部分めっきプラスチック成形体の製造工程の一部を示す概略断面図である。
【図３】本発明のさらに他の実施形態の部分めっきプラスチック成形体の製造工程の一部を示す概略断面図である。
【図４】本発明のさらに他の実施形態の部分めっきプラスチック成形体の製造工程の一部を示す概略断面図である。
【図５】本発明のさらに他の実施形態の部分めっきプラスチック成形体の製造工程を示す概略断面図である。
【図６】部分めっきプラスチック成形体の平面図である。
【発明を実施するための形態】
【００１５】
以下、本発明の部分めっきプラスチック成形体の製造方法を図面を参照しながら詳細に説明する。
（第１実施形態）
図１(ａ)に示すように、プラスチックからなる基板２の表面全面に無電解めっき層４を形成する。
【００１６】
使用する基板２としては、無電解金属めっき性樹脂からなる基板を使用することができ、例えば、ＡＢＳ樹脂、ＰＣ樹脂（ポリカーボネート樹脂）、ポリプロピレン、ポリアミド等を使用することができる。
【００１７】
この無電解めっき層４は、金属化合物の水溶液中での還元剤の反応により、ニッケル、銅等の金属を基板２表面に析出させることによって得られる。ニッケルによって無電解層めっき層４を形成するのが好ましい。
【００１８】
次に、図１（ｂ）に示すように、該基板２の無電解めっき層４上に、電着塗料を塗布して電着塗膜５を形成する。
【００１９】
この電着塗料としては、感光性塗料を使用するのが好ましい。感光性塗料としては、例えば、アクリル樹脂に感光性オリゴマーを付加させた水溶性塗料を使用することができる。市販品としては、エレコートEU-100XC（株式会社シミズ製）などがあげられる。塗膜５の厚みは、５〜２０μｍが好ましく、最も好ましくは約１０μｍである。
【００２０】
次に、電着塗膜５に文字等の表示部６のパターン１０を形成する。
【００２１】
パターン１０を形成するには、図１（ｃ）〜図１（ｄ）に示すように、基板２の表面にマスク９を配置し、感光性樹脂によって形成した塗膜５を露光し、その後、未硬化の塗膜５を除去することにより、行うことができる。
【００２２】
また、図２に示すように、レーザーを塗膜５に照射して樹脂を硬化させ、その後、未硬化の樹脂を除去することによっても、表示部６のパターン１０を形成することができる。このレーザーを使用する場合は、表面が曲面である基板２を使用する場合に特に好ましい。
【００２３】
次に、図１（ｅ）に示すように、表示部６のパターン１０が形成された基板２の表面に電解めっき層７を形成する。
【００２４】
基板２を電解めっき液に浸漬して、基板２の表面に形成した無電解めっき層４の表面に電解めっき層７を形成することができる。
【００２５】
ここで、塗膜５によって形成される表示部６の中心の島部８においても、基板２の表面の全面に無電解めっき層４が連続して形成されているために、電解めっき層７を析出して形成することができる。すなわち、記号「○」の内側に相当する部分に、電解めっき層７が形成されることになる。
【００２６】
電解めっき層７の形成は、金属化合物の水溶液中で電気分解により金属を析出させて行うことができる。電解めっき層７を構成する金属は、銅、クロム、ニッケル、錫、亜鉛、金、銀、各種合金めっきおよびこれらの積層等が好ましく使用される。
【００２７】
例えば、電解めっきとしては、銅めっきした後、ニッケルめっきし、さらにクロムめっきするのが好ましい。または、ニッケルめっきし、さらにクロムめっきするのが好ましい。そのような積層しためっき層を形成する場合、めっき層の厚みは、銅めっき３μｍ〜５０μｍ、ニッケルめっき２μｍ〜３０μｍ、クロムめっき０．０５μｍ〜２μｍが好ましい。
【００２８】
次に、図１（ｆ）に示すように、電解めっき層７が形成された基板２の該電着塗膜５を基板２表面から剥離する。すなわち、マスキングとして使用した電着塗膜５を剥離する。
【００２９】
この場合、基板２を剥離液に浸漬することにより実施することができる。この剥離液としては、有機酸、界面活性剤からなる水溶液系の溶液を使用することができる。市販品としては、剥離液DLP-100S（株式会社シミズ製）を使用するのが好ましい。
【００３０】
次に、必要に応じて、電着塗膜を剥離した後に露出する該無電解めっき層４を除去する。
【００３１】
このようにして、図６に示すように、隣接する電解めっき層７間に溝１１が形成された押釦スイッチ用キートップが得られる。
【００３２】
なお、無電解めっき層４を形成する工程の前に、さらに、樹脂からなる基板の表面を粗化処理用エッチング液に浸漬することによりその基板表面を粗化処理し、次に、該粗化処理した基板をキャタリスト液に浸漬することによりその粗化表面上にキャタリストプライマー層を設けてもよい。
【００３３】
以上のような工程を経て得られる押釦スイッチ用キートップ１１は、例えば、記号「○」のように、連続する線で囲まれた島部８でも電解めっき層７が形成されるので、そのような島部８を有する文字や記号等の表示部にも対応することができる。
【００３４】
また、図３〜図４に示すように、無電解めっき層４および電解めっき層７の一部を除去し、かつ基板２として透明や白色等の光の透過しやすい材料を使用することにより、この記号「○」のように、表示部６の溝１１を光が透過するために、基板２の背面側に光源を配置することで、夜間にも文字を表示することができる。
（第２実施形態）
図５に基づいて、表示部６の溝１１を光が透過する、部分めっきプラスチック成形体の製造方法の他の実施形態を示す。
【００３５】
図５に示す部分めっきプラスチック成形体の製造方法は、プラスチック基板２として、２色成形品を使用し、表示部が形成される側（表面側）の素材２aにＡＢＳ樹脂を用い、裏面側の素材２bにＰＣを用いている。この基板２を使用したこと以外は、図１で示す方法に従って成形品を製造することができる。
【００３６】
すなわち、図５(ａ)に示すように、プラスチック基板２の表面全面に無電解めっき層４を形成する。
【００３７】
次に、図５（ｂ）に示すように、該基板２の無電解めっき層４上に、電着塗料を塗布して電着塗膜５を形成する。
【００３８】
次に、図５（ｃ）〜図５（ｄ）に示すように、電着塗膜５に文字等の表示部６のパターン１０を形成する。
【００３９】
次に、図５（ｅ）に示すように、表示部６のパターン１０が形成された基板２の表面に電解めっき層７を形成する。
【００４０】
その後、図５（ｆ）に示すように、電解めっき層７が形成された基板２の該電着塗膜５を基板２表面から剥離する。すなわち、マスキングとして使用した電着塗膜５を剥離する。
【００４１】
次に、電着塗膜を剥離した後に露出する該無電解めっき層４を除去する（図４）。
【００４２】
このようにして、図６に示すように、隣接する電解めっき層７間に溝１１が形成された押釦スイッチ用キートップが得られる。
【００４３】
この方法によれば、基板２の裏面側に無電解めっき層４が析出しないので、その後工程において電解めっき層が形成されることがない。
【００４４】
また、基板の表裏で２色成形にする方法以外に、基板の表面側と裏面側の間にめっきの付かない樹脂を挟む方法なども使用することができる。すなわち、成形品の基板の表面側と裏面側との間に、マスキングのためのインクなどを塗布して表面側と裏面側とをこのインク層で電気的に遮断する。その後、図１(ａ)〜図１（ｆ）に示したように、基板２の表面全面に無電解めっき層４を形成し、電着塗膜５を形成し、電着塗膜５パターン１０を形成する。その後、表面側に形成された無電解めっき層のみに給電することにより、表面側のみに電解めっき層７を形成する。
【００４５】
この方法では、基板の裏面側には無電解めっきは付くが、基板の裏面は基板の表面とは電気的に絶縁されているので、基板の裏面側に電解めっき層が形成されることはない。
【００４６】
その後、電着塗膜５および無電解めっき層４を剥離、除去する。
【００４７】
さらに、基板の裏面側にマスキング（印刷、塗装等）をして、基板の裏面に無電解めっき層が析出しないようにしてもよい。また、基板の裏面側の電着塗装膜５も露光して現像でなくならないようにしてもよい。
【実施例】
【００４８】
次に、本発明の部分めっきプラスチック成形体の製造方法の実施例について具体的に説明する。
（実施例１）
（１）ＡＢＳ樹脂を用いて、射出成形によりキートップベース成形材を成形した。
（２）ベース成形材の粗化処理工程
このキートップベース成形材を、下記の組成を有する約６５℃のエッチング液に約１０分間浸漬することにより成形品の表面を粗化した。
＜エッチング液組成＞
クロム酸約４００ｇ／dm３
硫酸約４００ｇ／dm３
（３）ベース成形材の活性化処理工程
次に、キートップベース成形材を下記の組成を有する約３５℃のキャタリスト液に２分間浸漬し、更に４０℃のアクセレーター液に３分浸漬することにより、その粗化面上に金属触媒核としてのパラジウムを付着させた。
＜キャタリスト液組成＞
塩化パラジウム約０．１ｇ／dm３
塩化第一スズ約１０ｇ／dm３
塩酸約２５０dm３／dm３
（４）無電解金属めっき工程
次に、下記に示す無電解ニッケルめっき浴（３０℃）を用いてニッケルめっき層を厚さ約０．２μｍに形成した。
＜無電解ニッケルめっき組成＞
硫酸ニッケル約２０ｇ／dm３
ホスフィン酸ナトリウム約１０ｇ／dm３
クエン酸塩約３０ｇ／dm３
（５）電着塗膜を形成する工程
次に、以下の電着塗料を基板の無電解めっき層上に塗布して電着塗膜を形成した。
＜電着塗料の組成＞
市販品として、エレコートEU-100XC（株式会社シミズ製）を使用した。この電着塗料は、アクリル樹脂に感光性オリゴマーを付加させた水溶性樹脂である。
（６）電着塗膜に表示部を形成する工程
次に、電着塗膜に表示部のパターンを形成した。
【００４９】
図１（ｃ）〜図１（ｄ）に示したように、基板表面にマスクを配置し、感光性樹脂によって形成した塗膜を露光し、その後塗膜を除去することにより実施した。
（７）電解めっき層を形成する工程
次に、図１（ｅ）に示したように、基板を以下の組成の電解めっき液(a)〜(c)に順次浸漬して、基板表面に形成した無電解めっき層の表面に３層の電解めっき層を形成した。
＜電解めっき液の組成＞
(a)ニッケルめっき  
硫酸ニッケル  ２８０ｇ／dm３
塩化ニッケル    ５０ｇ／dm３
ホウ酸          ３０ｇ／dm３
(b)銅めっき  
硫酸銅        ２００ｇ／dm３
硫酸            ８０ｇ／dm３
光沢剤                適量
(c)クロムめっき
６価クロムめっき液
市販品として、クロミア７０（株式会社金属化工技術研究所製）、ＣＦ５２０（アトテックジャパン株式会社製）
３価クロムめっき液
エンバイロクロム、トワイライトクロム（日本マクダーミッド株式会社製）、フトップファインクロム（奥野製薬工業株式会社製）等。
（８）電着塗膜を基板表面から剥離する工程
次に、図１（ｆ）に示したように、基板を以下の組成の剥離液に浸漬することにより電着塗膜を基板表面から剥離した。
＜剥離液の組成＞
市販品として、剥離液DLP-100S（株式会社シミズ製）を使用した。この剥離液は、有機酸、界面活性剤からなる水溶液である。
（９）無電解めっき層を剥離する工程
以下組成のエッチング液（３５℃）を用いて、無電解めっき層を剥離した。
＜エッチング液の組成＞
硫酸（４７％）  １００ｍｌ/リットル
過酸化水素水（３５％）  １００ｍｌ/リットル
このようにして、図６に示すように、隣接する電解めっき層７，７間に溝１１が形成された表示部６を有する押釦スイッチ用キートップが得られた。
【産業上の利用可能性】
【００５０】
本発明の部分めっきプラスチック成形体は、携帯電話、パソコン、オーディオ等の電子機器、リモコン等の押釦スイッチに使用されるキートップ（ボタン）等、又は自動車の内装材等に使用されるプラスチック成形体に部分めっきを施して成る部分めっきプラスチック成形体として利用することができる。
【符号の説明】
【００５１】
２    基板
４    無電解めっき層
５    電着塗膜
６    表示部
７    電解めっき層
【図１】
0005912715.tif 000002
【図２】
0005912715.tif 000003
【図３】
0005912715.tif 000004
【図４】
0005912715.tif 000005
【図５】
0005912715.tif 000006
【図６】
0005912715.tif 000007